(57)【要約】【課題】本発明の課題は、標準的な硬化性を有し、印刷機上でのインキの粉噴き現象が見られず、ミスチングの発生を抑制する事ができる活性エネルギー線硬化性オフセットインキを提供することにある。【解決手段】温度２５℃における粘度を５〜５０パスカル秒（Ｐａ．ｓ．）の範囲に調整した活性エネルギー線硬化性オフセットインキを、インキ練肉機であるロールミル上に乗せ、ロールミルおよびロール上に乗せた活性エネルギー線硬化性オフセットインキの表面温度が３５℃になるように温度調整後、ロール間を加圧していった際に、インキの粉噴きが発生する圧力が３メガパスカル（ＭＰａ）以上である活性エネルギー線硬化性オフセットインキ。【選択図】なし【特許請求の範囲】
【請求項１】
温度２５℃における粘度を５〜５０パスカル秒（Ｐａ．ｓ．）の範囲に調整した活性エネルギー線硬化性オフセットインキをインキ練肉機であるロールミル上に乗せ、ロールミルおよびロール上に乗せた活性エネルギー線硬化性オフセットインキの表面温度が３５℃になるように温度調整後、ロール間を加圧していった際に、インキの粉噴きが発生する圧力が３メガパスカル（ＭＰａ）以上であることを特徴とする活性エネルギー線硬化性オフセットインキ。
【請求項２】
前記活性エネルギー線硬化性オフセットインキが、バインダー（Ａ）、及び（メタ）アクリレートモノマー（Ｂ）を含有する請求項１に記載の活性エネルギー線硬化性オフセットインキ。
【請求項３】
前記バインダー（Ａ）がウレタン樹脂、ジアリルフタレート樹脂、ジアリルイソフタレート樹脂、尿素アルデヒド樹脂、ケトンアルデヒド樹脂、エポキシ(メタ)アクリレート、ウレタン（メタ）アクリレート、ポリエステル（メタ）アクリレートからなる群から選ばれる１つ以上である請求項１又は２に記載の活性エネルギー線硬化性オフセットインキ。
【請求項４】
前記ウレタン樹脂が、アルキルモノアルコール化合物（ｄ１）、ポリオール化合物（ｄ２）、及びポリイソシアネート化合物（ｄ３）を必須の反応原料とするものであり、
前記（メタ）アクリレートモノマー（Ｂ）が、一分子中に３つ以上の（メタ）アクリロイル基を有する（メタ）アクリル化合物（ｂ１）を含有するものである請求項３に記載の活性エネルギー線硬化性オフセットインキ。
【請求項５】
前記（メタ）アクリレートモノマー（Ｂ）が、ジペンタエリスリトールヘキサ(メタ)アクリレートまたはジペンタエリスリトールペンタ(メタ)アクリレートである請求項２に記載の活性エネルギー線硬化性オフセットインキ。
【請求項６】
更に、体質顔料（Ｃ）として、タルク、炭酸マグネシウム、又は炭酸カルシウムを含有する請求項１〜５の何れか１つに記載の活性エネルギー線硬化性オフセットインキ。
【請求項７】
基材上に請求項１〜６の何れか１つに記載の活性エネルギー線硬化性オフセットインキの硬化物を有する事を特徴とする印刷物。
【発明の詳細な説明】
【技術分野】
【０００１】
本発明は、薄紙やパッケージ用途へのオフセット印刷で使用する活性エネルギー線条件下で優れた硬化性、印刷適性と印刷品質を保持することを特徴とする活性エネルギー線硬化性オフセットインキに関する。更には、該オフセット印刷インキを用いた印刷物に関する。
【背景技術】
【０００２】
活性エネルギー線条件下で硬化する紫外線硬化性オフセットインキは、瞬間乾燥の特性の利便性から、各種商業印刷、美術印刷、シール・ラベル印刷、ビジネスフォーム印刷、玩具や紙器等の食品包装向けパッケージ印刷等の分野で広く使用されている。  
【０００３】
そして、瞬間乾燥の特性の利便性から、特に商業印刷において、従来の酸化重合型の油性インキから紫外線硬化性インキへの切り替えが進んでおり、ハンドリング、印刷適性、印刷物の品質等、様々な点において油性インキと同等の性能が求められている。
しかしながら近年ＵＶ化による弊害として、一部の印刷機上でその機械的構造に影響され、インキ成分が重合し易く、インキが粉を噴くという現象が散見される。一旦粉を噴き始めると、紙面上でヒッキーやピンホール等のトラブルに繋がるため、この粉噴きを改良したインキが求められている。
【０００４】
例えば、硬化性の点で有用なアクリル系モノマーであるジペンタエリスリトールヘキサアクリレートや、ジペンタエリスリトールペンタアクリレート（ＤＰＨＡ）が幅広く使用されており、ウレタンアクリレートワニスやジアリルフタレートワニス（ＤＡＰワニス）等を併用した活性エネルギー線硬化性オフセットインキ組成物に関するものとして特許文献１を挙げる事ができるが、印刷機上でのインキの粉噴きに起因するヒッキー等の品質低下が必ずしも克服できたとは言えない。
【先行技術文献】
【特許文献】
【０００５】
【特許文献１】特開２０１６−０７９２１１
【発明の概要】
【発明が解決しようとする課題】
【０００６】
本発明の課題は、標準的な硬化性を有し、印刷機上でのインキの粉噴き現象が見られず、ミスチングの発生を抑制する事ができる活性エネルギー線硬化性オフセットインキを提供することにある。
【課題を解決するための手段】
【０００７】
本発明者等は、上記課題を解決すべく鋭意研究を重ねた結果、インキ練肉機を用いて、特定の条件下にて活性エネルギー線硬化性オフセットインキの粉噴きの現象を発現する事で、印刷機上での粉噴き現象と相関があることを見出し、本発明を完成するに至った。
【０００８】
即ち本発明は、温度２５℃における粘度を５〜５０パスカル秒（Ｐａ．ｓ．）の範囲に調整した活性エネルギー線硬化性オフセットインキを、インキ練肉機であるロールミル上に乗せ、ロールミルおよびロール上に乗せた活性エネルギー線硬化性オフセットインキの表面温度が３５℃になるように温度調整後、ロール間を加圧していった際に、インキの粉噴きが発生する圧力が３メガパスカル（ＭＰａ）以上である活性エネルギー線硬化性オフセットインキに関する。
【０００９】
更に本発明は、前記活性エネルギー線硬化性オフセットインキが、バインダー（Ａ）、及び（メタ）アクリレートモノマー（Ｂ）を含有する活性エネルギー線硬化性オフセットインキに関する。
【００１０】
更に本発明は、前記バインダー（Ａ）がウレタン樹脂、ジアリルフタレート樹脂、ジアリルイソフタレート樹脂、尿素アルデヒド樹脂、ケトンアルデヒド樹脂、エポキシ(メタ)アクリレート、ウレタン（メタ）アクリレート、ポリエステル（メタ）アクリレートからなる群から選ばれる１つ以上である活性エネルギー線硬化性オフセットインキに関する。
【００１１】
更に本発明は、前記ウレタン樹脂が、アルキルモノアルコール化合物（ｄ１）、ポリオール化合物（ｄ２）、及びポリイソシアネート化合物（ｄ３）を必須の反応原料とするものであり、前記（メタ）アクリレートモノマー（Ｂ）が、一分子中に３つ以上の（メタ）アクリロイル基を有する（メタ）アクリル化合物（ｂ１）を含有する活性エネルギー線硬化性オフセットインキに関する。
【００１２】
更に本発明は、前記（メタ）アクリレートモノマー（Ｂ）が、ジペンタエリスリトールヘキサ（メタ）アクリレートまたはジペンタエリスリトールペンタ（メタ）アクリレート（ＤＰＨＡ）である活性エネルギー線硬化性オフセットインキに関する。
【００１３】
更に本発明は、体質顔料として、タルク、炭酸マグネシウム、又は炭酸カルシウムを含有する活性エネルギー線硬化性オフセットインキに関する。
【００１４】
更に、本発明は、基材上に前記活性エネルギー線硬化性オフセットインキの硬化物を有する事を特徴とする印刷物に関する。
【発明の効果】
【００１５】
本発明の活性エネルギー線硬化性オフセットインキにより、標準的な硬化性を有し、印刷機上でのインキの粉噴き現象が見られず、ミスチングの発生を抑制する事ができる活性エネルギー線硬化型オフセットインキを得ることができる。
【発明を実施するための形態】
【００１６】
本発明の活性エネルギー線硬化性オフセットインキは、「温度２５℃における粘度を５〜５０パスカル秒（Ｐａ．ｓ．）の範囲に調整した活性エネルギー線硬化性オフセットインキを、インキ練肉機であるロールミル上に乗せ、ロールミルおよびロール上に乗せた活性エネルギー線硬化性オフセットインキの表面温度が３５℃になるように温度調整後、ロール間を加圧していった際に、インキの粉噴きが発生する圧力が３メガパスカル（ＭＰａ）以上」となる場合、実印刷機上に於いても粉噴き現象が抑制される。
【００１７】
オフセット印刷機のインキ壷上では、活性エネルギー線硬化性オフセットインキを使用した際、その重合活性から、インキ壷と供給ローラーとの間の隙間が狭いと粉噴き現象が見られる。この粉噴き現象は、機械的なせん断により主にバインダー樹脂の分子構造がせん断されて生じるメカノラジカルと呼ばれる活性ラジカルの重合によるものと考えられる。この活性ラジカルは短寿命ながら強力なため、発生すると例え光重合開始剤が無かったとしても瞬間的に反応し、重合物を形成する。そしてこの重合物の蓄積により、印刷紙面の品質を低下させるヒッキーやピンホールの発生を引き起こす原因と成り得る。本発明の活性エネルギー線硬化性オフセットインキは、スチール製のロールミルを登載するインキ練肉機上で特定の条件下でインキの粉噴き現象の程度を見極める事で、強い圧力をかけても粉噴きし難い機械的安定性に優れた該インキを提供するものである。
尚、前記重合物とは、練肉機のロール加圧後の残渣物を含む活性エネルギー線硬化性組成物５０ｇからロール加圧前の活性エネルギー線硬化性組成物の質量を差し引いた値が、５ｍｇ以上である場合を基準に「重合物が発生した」と判断する。該不溶物である重合物がロール上で発生すると目視で確認することができ、その場合は、例外なく５ｍｇ以上の残渣物が発生していることから、粉噴きの発生は目視で判断することができる。
【００１８】
本発明の活性エネルギー線硬化性オフセットインキの機械的安定性は、以下の方法・手順に従い、練肉機のロール上に粉噴きが見られた時点の圧力を測定することにより評価する事が出来る。具体的には、練肉機のロールを加温し、ロール上の温度が非接触温度計で３５℃になっていることを確認する。次いで２５℃における粘度が５〜５０パスカル秒（Ｐａ．ｓ．）の範囲にある活性エネルギー線硬化性オフセットインキを２本のロール間に乗せ、ロールの間のクリアランスをゼロにした後、１．４ＭＰａで回転させ、その後、２分ごとに０．２ＭＰaずつ段階的に圧力を上げていき、ロール上に僅かでも重合物による粉噴きが目視できた時点の圧力を記録する。
その結果、インキの粉噴きが発生する条件が３メガパスカル（ＭＰａ）以上とすることで、印刷機上に於いても粉噴きを発現し難い機械的安定性に優れた活性エネルギー線硬化性オフセットインキである事が確認できる。
【００１９】
次に、本発明の活性エネルギー線硬化性オフセットインキは、バインダー（Ａ）、及び（メタ）アクリレートモノマー（Ｂ）を含有する事が好ましく、インキの硬化性を考慮すると、更に光重合開始剤を含有する事がより好ましい。なお、本発明において、「（メタ）アクリレート」とは、アクリレート及びメタクリレートの一方または両方をいい、「（メタ）アクリル化合物」とは、アクリル化合物及びメタクリル化合物の一方または両方をいう。
【００２０】
本発明の活性エネルギー線硬化性オフセットインキに使用するバインダー（Ａ）としては、ウレタン樹脂、ジアリルフタレート樹脂、ジアリルイソフタレート樹脂、尿素アルデヒド樹脂、ケトンアルデヒド樹脂、エポキシ(メタ)アクリレート、ウレタン（メタ）アクリレート、ポリエステル（メタ）アクリレートの何れか１つ以上を使用する事ができ、各々単独で使用しても、いずれか１種以上を組合せて使用してもよい。
また、適切な顔料親和性と分散性を有し、印刷インキ等に要求されるレオロジー特性を有する樹脂であれば、エポキシ樹脂、石油樹脂、ロジンエステル樹脂、ポリ（メタ）アクリル酸エステル、セルロース誘導体、塩化ビニル−酢酸ビニル共重合体、ポリアマイド樹脂、ポリビニルアセタール樹脂、ブタジエンーアクリルニトリル共重合体、ポリエステル(メタ)アクリレート化合物等を使用することもでき、これらについても、単独で使用しても、いずれか１種以上を組合せて使用してもよい。中でも、ウレタン樹脂がより好ましい。
【００２１】
前記ウレタン樹脂の中でも、アルキルモノアルコール化合物（ａ１）、ポリオール化合物（ａ２）、及びポリイソシアネート化合物（ａ３）を必須の反応原料とするものが好ましい。
【００２２】
前記アルキルモノアルコール化合物（ａ１）としては、例えば、メタノール、エタノール、ｎ−プロピルアルコール、イソプロピルアルコール、２，２−ジメチル−１−プロパノール、ｎ−ブチルアルコール、イソブチルアルコール、ｔ−ブチルアルコール、３−メチル−１−ブタノール、３，３−ジメチル−２−ブタノール、２−メチル−１−ブタノール、３−メチル−２−ブタノール、２，３−ジメチル−２−ブタノール、２−メチル−２−ブタノール、２，２−ジメチル−１−ブタノール、２，３−ジメチル−１−ブタノール、２−エチル−１−ブタノール、ｎ−ペンチルアルコール、２−ペンタノール、２−メチル−１−ペンタノール、３，３−ジメチル−１−ブタノール、３−メチル−１−ペンタノール、４−メチル−１−ペンタノール、３−ペンタノール、２−メチル−２−ペンタノール、２−メチル−３−ペンタノール、３−メチル−３−ペンタノール、３−メチル−２−ペンタノール、４−メチル−２−ペンタノール、１−ヘキサノール、２−ヘキサノール、３−ヘキサノール、２−エチルヘキサノール、ノニルアルコール及びその異性体、デシルアルコール及びその異性体、ウンデシルアルコール及びその異性体、ドデシルアルコール及びその異性体等が挙げられる。これらの中でも、優れた硬化性及び印刷適性を有する活性エネルギー線硬化性オフセットインキが得られることから、炭素原子数３〜８のアルキルモノアルコールが好ましい。
【００２３】
前記アルキルモノアルコール化合物（ａ１）の使用量は、優れた硬化性、機械的安定性及び印刷適性を有する活性エネルギー線硬化性オフセットインキが得られることから、前記ウレタン樹脂（Ａ）の反応原料である前記アルキルモノアルコール化合物（ａ１）、前記ポリオール化合物（ａ２）及び前記ポリイソシアネート化合物（ａ３）の合計量中に１０〜４０質量％の範囲であることが好ましい。
【００２４】
前記ポリオール化合物（ａ２）としては、例えば、分子中に複数の水酸基を有する化合物であれば特に限定されないが、分子量が９０〜４００の範囲にある脂肪族多価アルコールであることが硬化性や印刷適性の点から好ましい。このようなポリオール化合物は、例えば、ネオペンチルグリコール、１，３−ブタンジオール、１，４−ブタンジオール、トリプロピレングリコール等の２官能型ポリオール；グリセリン、トリメチロールプロパン等の３官能型ポリオール；ペンタエリスリトール、ジトリメチロールプロパン等の４官能型ポリオール；ジペンタエリスリトール等の６官能型ポリオール；及び前記３官能型ポリオールのエチレンオキサイド付加物（一分子あたり平均１〜４モル付加）、前記３官能型ポリオールのプロピレンオキサイド付加物（一分子あたり平均１〜４モル付加）、前記３官能型ポリオールの１，３−ブタンジオール付加物（一分子あたり平均１〜２モル付加）、前記４官能型ポリオールのエチレンオキサイド付加物（一分子あたり平均１〜３モル付加）、前記６官能型ポリオールのエチレンオキサイド付加物（一分子あたり平均１〜３モル付加）等が挙げられる。これらのポリオール化合物は、単独で用いることも２種以上を併用することもできる。また、これらの中でも、優れた硬化性、機械的安定性及び印刷適性を有する活性エネルギー線硬化性オフセットインキが得られることから、グリセリン、トリメチロールプロパン等の３官能型ポリオール、ネオペンチルグリコール、１，６−ヘキサンジオール、及びトリプロピレングリコールが好ましく、グリセリン、及びトリメチロールプロパン等の３官能型ポリオールがより好ましい。
【００２５】
前記ポリオール化合物（ａ２）の使用量は、優れた硬化性、機械的安定性及び印刷適性を有する活性エネルギー線硬化性オフセットインキが得られることから、前記ウレタン樹脂（Ａ）の反応原料である前記アルキルモノアルコール化合物（ａ１）、前記ポリオール化合物（ａ２）、及び前記ポリイソシアネート化合物（ａ３）の合計量中に３０〜８０質量％の範囲であることが好ましい。
【００２６】
前記ポリイソシアネート化合物（ａ３）としては、例えば、ヘキサメチレンジイソシアネート、リジンジイソシアネート、トリメチルヘキサメチレンジイソシアネート等の脂肪族ポリイソシアネート；シクロヘキサンジイソシアネート、ジシクロヘキシルメタンジイソシアネート、イソホロンジイソシアネート等の脂環式構造を有するポリイソシアネート；２，４−トリレンジイソシアネート、２，６−トリレンジイソシアネート、１，３−キシリレンジイソシアネート、ジフェニルメタン−４，４−ジイソシアネート、１，５−ナフタレンジイソシアネート、ポリメチレンポリフェニルポリイソシアネート等の芳香族ポリイソシアネートなどが挙げられる。また、これらのポリイソシアネートのヌレート変性体や、アダクト変性体、ビウレット変性体、アロファネート変性体等を用いることもできる。これらのポリイソシアネート化合物は、単独で用いることも２種以上を併用することもできる。これらの中でも、優れた硬化性、機械的安定性及び印刷適性を有する活性エネルギー線硬化性オフセットインキが得られることから、芳香族ポリイソシアネートが好ましい。
【００２７】
前記芳香族ポリイソシアネートのなかでも、特に、イソシアネート基を１分子あたり３つ以上有する成分（３官能以上の成分）を含む多官能型ポリイソシアネート化合物が、優れた硬化性、機械的安定性及び印刷適性を有する活性エネルギー線硬化性オフセットインキが得られることから好ましく、３官能以上の成分を３０質量％以上の割合で含有するものがより好ましく、ポリメチレンポリフェニルポリイソシアネートが特に好ましい。
【００２８】
前記ポリメチレンポリフェニルポリイソシアネートは、粘度が１００〜７００ｍＰａ・ｓのものがより好ましい。なお、ここでいう粘度は、Ｅ型粘度計（２５℃）にて測定した値である。
【００２９】
前記ポリイソシアネート化合物（ａ３）の使用量は、優れた硬化性、機械的安定性及び印刷適性を有する活性エネルギー線硬化性オフセットインキが得られることから、前記ウレタン樹脂（Ａ）の反応原料である前記アルキルモノアルコール化合物（ａ１）、前記ポリオール化合物（ａ２）、及び前記ポリイソシアネート化合物（ａ３）の合計量中に３０〜８０質量％の範囲であることが好ましい。
【００３０】
前記ウレタン樹脂（Ａ）の製造方法は、特に限定されず、どのような方法にて製造してもよい。例えば、前記アルキルモノアルコール化合物（ａ１）、前記ポリオール化合物（ａ２）、及び前記ポリイソシアネート化合物（ａ３）を必須とする反応原料を全て一括で反応させる方法で製造してもよいし、前記ポリオール化合物（ａ２）と前記ポリイソシアネート化合物（ａ３）とを反応させた後、前記アルキルモノアルコール化合物（ａ１）を反応させる方法や、前記ポリオール化合物（ａ２）と前記ポリイソシアネート化合物（ａ３）と、前記アルキルモノアルコール化合物（ａ１）の一部を反応させた後、残りのアルキルモノアルコール化合物（ａ１）を加えてさらに反応させる方法でもよい。なかでも、得られるウレタン樹脂（Ａ）の分子量の制御が容易であり、ゲル化等が生じ難いことから、前記ポリオール化合物（ａ２）と前記ポリイソシアネート化合物（ａ３）とを反応させた後、前記アルキルモノアルコール化合物（ａ１）を反応させる方法が好ましい。
【００３１】
前記ポリオール化合物（ａ２）と、前記ポリイソシアネート化合物（ａ３）とを反応させる方法としては、例えば、前記ポリイソシアネート化合物（ａ３）、及び必要に応じて公知慣用のウレタン化触媒を加え、２０〜１２０℃に加熱し、前記ポリオール化合物（ａ２）の所定量を連続的または断続的に反応系内に加え反応させる方法が挙げられる。
【００３２】
前記ポリオール化合物（ａ２）と、前記ポリイソシアネート化合物（ａ３）との反応は、前記ポリオール化合物（ａ２）が有する水酸基と、前記ポリイソシアネート化合物（ａ３）が有するイソシアネート基との当量比［イソシアネート基／水酸基］が４０／６０〜９０／１０の範囲で行うことが好ましく、６０／４０〜８０／２０の範囲で行うことがより好ましい。
【００３３】
前記ポリオール化合物（ａ２）と前記ポリイソシアネート化合物（ａ３）とを反応させた後に、前記アルキルモノアルコール化合物（ａ１）を反応させる方法としては、例えば、前記ポリオール化合物（ａ２）と前記ポリイソシアネート化合物（ａ３）との反応により得られた反応生成物に対して、前記アルキルモノアルコール化合物（ａ１）を加え、２０〜１２０℃に加熱し、イソシアネート基を示す２２５０ｃｍ−１の赤外吸収スペクトルが消失するまで反応を行う方法が挙げられる。
【００３４】
前記ウレタン樹脂（Ａ）の重量平均分子量（Ｍｗ）は、優れた硬化性、機械的安定性及び印刷適性を有する活性エネルギー線硬化性オフセットインキが得られることから３，０００〜３０，０００の範囲が好ましく、６，０００〜２０，０００の範囲がより好ましく、１０，０００〜２０，０００の範囲が特に好ましい。
【００３５】
なお、本発明において、重量平均分子量（Ｍｗ）は、ゲル・パーミエーション・クロマトグラフィー（ＧＰＣ）法により測定した値を示す。
【００３６】
前記ジアリルフタレート樹脂としては、オルソ、イソ、テレの３種の異性体が存在するが、本発明の活性エネルギー線硬化型オフセットインキ組成物で用いるバインダー（Ａ）としてジアリルフタレート樹脂、ジアリルイソフタレート樹脂を使用する事ができる。
前記ジアリルイソフタレート樹脂としては、例えば、主剤としてのフタル酸等の多塩基酸、硬化剤としてのアリルアルコール等、架橋剤等を含む組成物等が挙げられる。前記架橋剤としては、例えば、スチレン、酢酸ビニル等が挙げられる。
ジアリルフタレート樹脂、ジアリルイソフタレート樹脂は、優れた紙剥け性、耐乳化適性、ロングランでの印刷適性を付与するために特に有用である。
ジアリルフタレート樹脂、としては、具体的には、ダイソーダップＡ（ダイソー社製）、
ジアリルイソフタレート樹脂としては、ダイソーイソダップ（ダイソー社製）が挙げられる。
【００３７】
また、バインダー（Ａ）として尿素アルデヒド樹脂、ケトンアルデヒド樹脂等の樹脂を使用する事ができる。前記尿素アルデヒド樹脂の特徴は、幅広い溶解性と相容性であり、市販品としてはＬａｒｏｐａｌ  Ａ８１（ＢＡＳＦ社製）が挙げられる。
前記ケトンアルデヒド樹脂の特徴は、顔料結合性の高さと、溶液粘度の低さであり、市販品としてはエボニックス社のＶａｒｉＰｌｕｓシリーズが挙げられる。
【００３８】
また、バインダー（Ａ）としてエポキシ（メタ）アクリレート、ウレタン（メタ）アクリレート、ポリエステル（メタ）アクリレート等の光重合性オリゴマーを使用する事ができる。前記エポキシ(メタ)アクリレートは、エポキシ基とアクリル酸又はメタクリル酸との反応により合成される。エポキシ(メタ)アクリレートは柔軟性、接着性、適度な硬度、耐熱性、耐薬品性に優れ硬化速度が速い等から好ましい。
【００３９】
前記ウレタン（メタ）アクリレートの主原料はジイソシアネート、ポリオール、ヒドロキシ（メタ）アクリレートの３種類を用いて、適宜その組み合わせを変えて分子設計する事ができる。ウレタン（メタ）アクリレートの特徴の１つとして比較的容易に分子設計する事ができる上、強靭性、適度な硬度、耐薬品性、柔軟性、密着性、耐光性、耐酸素性、低温適性に優れる事から好ましい。
【００４０】
前記ポリエステル（メタ）アクリレートは、種々のジオール、ポリオールと２塩基酸より合成したポリエステル骨格に残ったＯＨ基に、アクリル酸を縮合して得られる。ポリエステル（メタ）アクリレートの利点としては、他のオリゴマーより粘度が低い傾向にあり、反応性希釈剤としても有用である。
【００４１】
これらバインダー（Ａ）は単独で用いてもよいし、複数組み合わせて使用してもよい。
本発明の活性エネルギー線硬化型オフセットインキ組成物において、バインダー（Ａ）のインキ組成物全量の５〜２０質量％であることが好ましく、５〜１５質量％であることがより好ましい。
バインダー（Ａ）の含有量が５質量％未満では、十分なインキ粘度が得られず、印刷上、ドットゲインや汚れ等のトラブルが発生する傾向にある。一方、含有量が２０質量％を超えると、インキの流動性を著しく損ない、十分な印刷適性を付与することができないことがある。
【００４２】
前記（メタ）アクリレートモノマー（Ｂ）としては、一分子中に３つ以上の（メタ）アクリロイル基を有する（メタ）アクリロイル化合物（ｂ１）を必須として含有するものが好ましい。    
【００４３】
尚、本発明において、「（メタ）アクリレート」とは、アクリレート及びメタクリレートの一方または両方をいい、「（メタ）アクリル化合物」とは、アクリル化合物及びメタクリル化合物の一方または両方をいう。
【００４４】
前記一分子中に３つ以上の（メタ）アクリロイル基を有する（メタ）アクリロイル化合物（ｂ１）としては、例えば、グリセリントリ（メタ）アクリレート、ジグリセリントリ（メタ）アクリレート、ペンタエリスリトールトリ（メタ）アクリレート、ペンタエリスリトールテトラ（メタ）アクリレート、ソルビトールトリ（メタ）アクリレート、ソルビトールテトラ（メタ）アクリレート、ソルビトールペンタ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ジペンタエリスリトールペンタ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ジトリメチロールプロパンテトラ（メタ）アクリレート、ジトリメチロールプロパンペンタ（メタ）アクリレート、ジトリメチロールプロパンヘキサ（メタ）アクリレート、トリス２―ヒドロキシエチルイソシアヌレートトリ（メタ）アクリレート等が挙げられる。これらの一分子中に３つ以上の（メタ）アクリロイル基を有する（メタ）アクリロイル化合物は、単独で用いることも２種以上を併用することもできる。これらの中でも、優れた硬化性を有する活性エネルギー線硬化性組成物が得られることから、ジペンタエリスリトールヘキサ（メタ）アクリレート、ジペンタエリスリトールペンタ（メタ）アクリレート、トリメチロールプロパントリ（メタ）アクリレート、エトキシ化トリメチロールプロパントリ（メタ）アクリレート、及びジトリメチロールプロパンテトラ（メタ）アクリレートが好ましく、特にジペンタエリスリトールヘキサ（メタ）アクリレート、ジペンタエリスリトールペンタ（メタ）アクリレートが好ましい。
【００４５】
前記（メタ）アクリレートモノマー（Ｂ）としては、前記一分子中に３つ以上の（メタ）アクリロイル基を有する（メタ）アクリロイル化合物（ｂ１）以外に、必要に応じて、その他の（メタ）アクリロイル化合物を組み合わせて用いることもできる。
【００４６】
前記その他の（メタ）アクリロイル化合物としては、例えば、２−ヒドロキシエチル（メタ）アクリレート、２−ヒドロキシプロピル（メタ）アクリレート、２−ヒドロキシブチル（メタ）アクリレート、ｎ−ブチル（メタ）アクリレート、イソブチル（メタ）アクリレート、ｔ−ブチル（メタ）アクリレート、グリシジル（メタ）アクリレート、アクリロイルモルフォリン、Ｎ−ビニルピロリドン、テトラヒドロフルフリールアクリレート、シクロヘキシル（メタ）アクリレート、２−エチルヘキシル（メタ）アクリレート、イソボルニル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、ベンジル（メタ）アクリレート、２−エトキシエチル（メタ）アクリレート、３−メトキシブチル（メタ）アクリレート、エチルカルビトール（メタ）アクリレート、リン酸（メタ）アクリレート、エチレンオキサイド変性リン酸（メタ）アクリレート、フェノキシ（メタ）アクリレート、エチレンオキサイド変性フェノキシ（メタ）アクリレート、プロピレンオキサイド変性フェノキシ（メタ）アクリレート、ノニルフェノール（メタ）アクリレート、エチレンオキサイド変性ノニルフェノール（メタ）アクリレート、プロピレンオキサイド変性ノニルフェノール（メタ）アクリレート、メトキシジエチレングリコール（メタ）アクリレート、メトキシポリエチレングリコール（メタ）アクリレート、メトキシプロピレングリコール（メタ）アクリレート、２−（メタ）アクリロイルオキシエチル−２−ヒドロキシプロピルフタレート、２−ヒドロキシ−３−フェノキシプロピル（メタ）アクリレート、２−（メタ）アクリロイルオキシエチルハイドロゲンフタレート、２−（メタ）アクリロイルオキシプロピルハイドロゲンフタレート、２−（メタ）アクリロイルオキシプロピルヘキサヒドロフタレート、２−（メタ）アクリロイルオキシプロピルテトラヒドロフタレート、ジメチルアミノエチル（メタ）アクリレート、トリフルオロエチル（メタ）アクリレート、テトラフルオロプロピル（メタ）アクリレート、ヘキサフルオロプロピル（メタ）アクリレート、オクタフルオロプロピル（メタ）アクリレート、オクタフルオロプロピル（メタ）アクリレート、アダマンチルモノ（メタ）アクリレート等のモノ（メタ）アクリレート、ブタンジオールジ（メタ）アクリレート、ヘキサンジオールジ（メタ）アクリレート、エトキシ化ヘキサンジオールジ（メタ）アクリレート、プロポキシ化ヘキサンジオールジ（メタ）アクリレート、ジエチレングリコールジ（メタ）アクリレート、ポリエチレングリコールジ（メタ）アクリレート、ポリプロピレングリコールジ（メタ）アクリレート、ネオペンチルグリコールジ（メタ）アクリレート、エトキシ化ネオペンチルグリコールジ（メタ）アクリレート、ヒドロキシピバリン酸ネオペンチルグリコールジ（メタ）アクリレート等のジ（メタ）アクリレートなどが挙げられる。
【００４７】
前記（メタ）アクリレートモノマー（Ｂ）の含有量は、優れた硬化性、機械的安定性及び印刷適性を有する活性エネルギー線硬化性オフセットインキが得られることから前記バインダー（Ａ）１００質量部に対して７５〜３４００質量部の範囲が好ましい。
【００４８】
前記光重合開始剤を使用する場合は、例えば、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、チオキサントン及びチオキサントン誘導体、２，２′−ジメトキシ−１，２−ジフェニルエタン−１−オン、ジフェニル（２，４，６−トリメトキシベンゾイル）ホスフィンオキシド、２，４，６−トリメチルベンゾイルジフェニルホスフィンオキシド、ビス（２，４，６−トリメチルベンゾイル）フェニルホスフィンオキシド、２−メチル−１−（４−メチルチオフェニル）−２−モルフォリノプロパン−１−オン、２−ベンジル−２−ジメチルアミノ−１−（４−モルホリノフェニル）−ブタン−１−オン等が挙げられる。これらの光重合開始剤は、単独で用いることも２種以上を併用することもできる。
【００４９】
前記光重合開始剤の市販品としては、例えば、「Ｏｍｎｉｒａｄ−１１７３」、「Ｏｍｎｉｒａｄ−１８４」、「Ｏｍｎｉｒａｄ−１２７」、「Ｏｍｎｉｒａｄ−２９５９」、「Ｏｍｎｉｒａｄ−３６９」、「Ｏｍｎｉｒａｄ−３７９」、「Ｏｍｎｉｒａｄ−９０７」、「Ｏｍｎｉｒａｄ−４２６５」、「Ｏｍｎｉｒａｄ−１０００」、「Ｏｍｎｉｒａｄ−６５１」、「Ｏｍｎｉｒａｄ−ＴＰＯ」、「Ｏｍｎｉｒａｄ−８１９」、「Ｏｍｎｉｒａｄ−２０２２」、「Ｏｍｎｉｒａｄ−２１００」、「Ｏｍｎｉｒａｄ−７５４」、「Ｏｍｎｉｒａｄ−７８４」、「Ｏｍｎｉｒａｄ−５００」、「Ｏｍｎｉｒａｄ−８１」（ＩＧＭ社製）、「カヤキュア−ＤＥＴＸ」、「カヤキュア−ＭＢＰ」、「カヤキュア−ＤＭＢＩ」、「カヤキュア−ＥＰＡ」、「カヤキュア−ＯＡ」（日本化薬株式会社製）、「バイキュア−１０」、「バイキュア−５５」（ストウファ・ケミカル社製）、「トリゴナルＰ１」（アクゾ社製）、「サンドレイ１０００」（サンドズ社製）、「ディープ」（アプジョン社製）、「クオンタキュア−ＰＤＯ」、「クオンタキュア−ＩＴＸ」、「クオンタキュア−ＥＰＤ」（ワードブレンキンソップ社製）、「Ｒｕｎｔｅｃｕｒｅ−１１０４」（Ｒｕｎｔｅｃ社製）等が挙げられる。
【００５０】
前記光重合開始剤を含有する場合のその添加量は、本発明の活性エネルギー線硬化性オフセットインキ中に、固形分換算で１〜２０質量％の範囲が好ましく、５〜１５質量％の範囲がより好ましい。即ち、光重合開始剤の合計使用量が１質量％以上の場合は良好な硬化性を得ることができ、また２０質量％以下であれば、未反応の重合開始剤が硬化物中に残存することがなく、硬化不良も抑制できる。ただし活性エネルギー線として電子線を用いる場合には、原理的にこれら光重合開始剤の使用は必須ではない。
【００５１】
また、前記活性エネルギー線硬化性オフセットインキは、該組成物の硬化塗膜の硬化性を向上できることから、必要に応じて、さらに光増感剤を添加して、硬化性を向上することもできる。
【００５２】
前記光増感剤としては、例えば、脂肪族アミン、芳香族アミン等のアミン化合物、ｏ−トリルチオ尿素等の尿素化合物、ナトリウムジエチルジチオホスフェート、ｓ−ベンジルイソチウロニウム−ｐ−トルエンスルホネート等の硫黄化合物などが挙げられる。これら光増感剤の使用量は、硬化性向上の効果が良好なものとなる点から本発明の活性エネルギー線硬化性オフセットインキ中の不揮発成分１００質量％に対し、その合計使用量として１〜２０質量％となる範囲であることが好ましい。
【００５３】
本発明の活性エネルギー線硬化性オフセットインキは、前記バインダー（Ａ）、（メタ）アクリレートモノマー（Ｂ）、光重合開始剤以外に、有機溶剤、紫外線吸収剤、酸化防止剤、重合禁止剤、シリコン系添加剤、フッ素系添加剤、シランカップリング剤、リン酸エステル化合物、有機ビーズ、無機微粒子、無機フィラー、レオロジーコントロール剤、脱泡剤、着色剤、ワックス、顔料、染料等を含有しても良い。
【００５４】
更に、本発明の活性エネルギー線硬化性オフセットインキを調整する場合、印刷適性（ミスチング）を考慮すると、体質顔料（Ｃ）を添加する事が好ましい。体質顔料（Ｃ）としては、無機微粒子が挙げられる。
前記無機微粒子は、例えば、炭酸カルシウム、炭酸マグネシウム、タルク、シリカ、アルミナ、ジルコニア、チタニア、チタン酸バリウム、三酸化アンチモン、酸化チタン、グラファイト、亜鉛華、炭酸石灰粉、沈降性炭酸カルシウム、石膏、クレイ(ＣｈｉｎａＣｌａｙ)、珪藻土、カオリン、硫酸バリウム、ステアリン酸アルミニウム、バライト粉、砥の粉等の微粒子の他、シリコン、ガラスビーズ等が挙げられる。これらの無機微粒子は、単独で用いることも２種以上を併用することもできる。
特に、本発明の活性エネルギー線硬化性オフセットインキを調整する場合、炭酸カルシウム、炭酸マグネシウム、タルクは、添加することでミスチングを抑制する効果があるため、添加することが好ましい。中でもタルクはミスチング抑制効果がより大きいため、より好ましい。
前記無機微粒子は、活性エネルギー線硬化性オフセットインキ全量の０．１〜２０質量％の範囲で使用する事により、ミスチングの抑制に繋がる。
【００５５】
本発明の活性エネルギー線硬化性オフセットインキでは、硬化性を向上させる目的でワックスを添加することができる。前記ワックスとしては、パラフィンワックス、カルナバワックス、みつろう、マイクロクリスタリンワックス、ポリエチレンワックス、酸化ポリエチレンワックス、ポリテトラフルオロエチレンワックス、アマイドワックスなどのワックス、ヤシ油脂肪酸や大豆油脂肪酸などのＣ８〜Ｃ１８程度の範囲にある脂肪酸等を挙げることができる。
【００５６】
前記顔料としては、公知慣用の無機顔料や有機顔料を使用することができる。
【００５７】
前記無機顔料としては、例えば、酸化鉄や、コンタクト法、ファーネス法、サーマル法等の公知の方法によって製造されたカーボンブラック等がある。
例えば、ラーベン１４、ラーベン４５０、ラーベン８６０Ｕｌｔｒａ、ラーベン１０３５、ラーベン１０４０、ラーベン１０６０Ｕｌｔｒａ、ラーベン１０８０Ｕｌｔｒａ、ラーベン１１８０、ラーベン１２５５（以上、ビルラ社製）、リーガル４００Ｒ、リーガル３３０Ｒ、リーガル６６０Ｒ、モーグルＬ（以上、キャボット社製）、ＭＡ７、ＭＡ８、ＭＡ１１（以上、三菱化学社製）等を挙げることができ、これらは単独で使用してもよく、また２種以上を適宜組み合わせて使用してもよい。
【００５８】
前記有機顔料としては、例えば、キナクリドン顔料、キナクリドンキノン顔料、ジオキサジン顔料、フタロシアニン顔料、アントラピリミジン顔料、アンサンスロン顔料、インダンスロン顔料、フラバンスロン顔料、ペリレン顔料、ジケトピロロピロール顔料、ペリノン顔料、キノフタロン顔料、アントラキノン顔料、チオインジゴ顔料、ベンツイミダゾロン顔料、アゾ顔料等が挙げられる。これらの顔料は、単独で用いることも２種以上を併用することもできる。
【００５９】
イエローインキに使用される顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００６０】
また、マゼンタインキに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、２６９等、Ｃ．Ｉ．ピグメントバイオレット１９等が挙げられる。
【００６１】
また、シアンインキに使用される顔料の具体例としては、Ｃ．Ｉ．ピグメントブルー１、２、３、１５、１５：３、１５：４、１６、２２、６０、６３、６６等が挙げられる。
【００６２】
更に染料としては、例えば、モノアゾ・ジスアゾ等のアゾ染料、金属錯塩染料、ナフトール染料、アントラキノン染料、インジゴ染料、カーボニウム染料、キノイミン染料、シアニン染料、キノリン染料、ニトロ染料、ニトロソ染料、ベンゾキノン染料、ナフトキノン染料、ナフタルイミド染料、ペリノン染料、フタロシアニン染料、トリアリルメタン系染料等が挙げられる。これらの染料は、単独で用いることも２種以上を併用することもできる。
【００６３】
本発明の活性エネルギー線硬化性オフセットインキは、基材に印刷後、活性エネルギー線を照射することで硬化塗膜を形成し印刷物を作製することができる。
【００６４】
前記活性エネルギー線としては、例えば、紫外線、電子線、α線、β線、γ線等の電離放射線が挙げられる。また、前記活性エネルギー線として、紫外線を用いる場合、紫外線による硬化反応を効率よく行う上で、窒素ガス等の不活性ガス雰囲気下で照射してもよく、空気雰囲気下で照射しても良い。
【００６５】
前記紫外線の発生源としては、実用性、及び経済性の面から紫外線ランプが一般的に用いられている。具体的には、殺菌灯、紫外線用蛍光灯、複写用高圧水銀灯、低圧水銀ランプ、中圧水銀ランプ、高圧水銀ランプ、超高圧水銀ランプ、無電極ランプ、カーボンアーク、キセノンランプ、ガリウムランプ、メタルハライドランプ、太陽光、紫外線発光ダイオード（ＵＶ−ＬＥＤ）等が挙げられる。
【００６６】
また本発明の活性エネルギー線硬化性オフセットインキを用いた印刷方法としては、例えば、水ありオフセット印刷、水なしオフセット印刷、樹脂凸版印刷、ドライオフセット印刷、スクリーン印刷等が挙げられる。
【００６７】
本発明の活性エネルギー線硬化性オフセットインキを印刷する印刷基材としては特に限定は無く、例えばカタログ、ポスター、チラシ、ＣＤジャケット、ダイレクトメール、パンフレット、化粧品や飲料、医薬品、おもちゃ、機器等のパッケージ等の印刷に用いられる上質紙、コート紙、アート紙、模造紙、薄紙、厚紙等の紙、各種合成紙、ポリエステル樹脂、アクリル樹脂、塩化ビニル樹脂、塩化ビニリデン樹脂、ポリビニルアルコール、ポリエチレン、ポリプロピレン、ポリアクリロニトリル、エチレン酢酸ビニル共重合体、エチレンビニルアルコール共重合体、エチレンメタクリル酸共重合体、ナイロン、ポリ乳酸、ポリカーボネート等のフィルム又はシート、セロファン、アルミニウムフォイル、その他従来から印刷基材として使用されている各種基材を挙げることが出来る。
また、その他の基材として、例えば、金属基材、ガラス基材、紙基材、木材基材、繊維質基材等が挙げられる。
【００６８】
本発明で述べる活性エネルギー線硬化性オフセットインキの製造は、従来の活性エネルギー線硬化性オフセットインキと同様に、前記顔料、（メタ）アクリレートモノマー、バインダー、光重合開始剤、体質顔料、及びその他添加剤等を配合してミキサー等で撹拌混合し、三本ロールミル、ビーズミル等の分散機を用いて練肉することで製造される。
【実施例】
【００６９】
以下、実施例と比較例とにより、本発明を具体的に説明する。
【００７０】
尚、本実施例において、重量平均分子量（Ｍｗ）は、ゲルパーミッションクロマトグラフ（ＧＰＣ）を用い、下記の条件により測定した値である。
【００７１】
測定装置  ；  東ソー株式会社製  ＨＬＣ−８２２０
カラム    ；  東ソー株式会社製ガードカラムＨＸＬ−Ｈ
＋東ソー株式会社製  ＴＳＫｇｅｌ  Ｇ５０００ＨＸＬ
＋東ソー株式会社製  ＴＳＫｇｅｌ  Ｇ４０００ＨＸＬ
＋東ソー株式会社製  ＴＳＫｇｅｌ  Ｇ３０００ＨＸＬ
＋東ソー株式会社製  ＴＳＫｇｅｌ  Ｇ２０００ＨＸＬ
検出器    ；  ＲＩ（示差屈折計）
データ処理：東ソー株式会社製  ＳＣ−８０１０
測定条件：  カラム温度  ４０℃
溶媒        テトラヒドロフラン
流速        １．０ｍｌ／分
標準      ；ポリスチレン
試料      ；樹脂固形分換算で０．４質量％のテトラヒドロフラン溶液をマイクロフィルターでろ過したもの（１００μｌ）
【００７２】
（合成例１：ウレタン樹脂（１）の合成）
撹拌機、ガス導入管、コンデンサー及び温度計を備えた１リットルのフラスコに、ポリメチレンポリフェニルポリイソシアネート（ＢＡＳＦ  ＩＮＯＡＣ  ポリウレタン株式会社製「ルプラネート  Ｍ−２０Ｓ」１３６．０５質量部、２，６−ジ−ｔ−ブチル−４−メチルフェノール０．９９質量部、ハイドロキノンモノメチルエーテル０．１０質量部、２−エチルヘキサン酸亜鉛０．０４質量部を加え、４０℃に昇温し、ｎ−ブタノール５２．２４質量部を１時間にわたって滴下した。滴下後、８０℃で５時間反応させた。次いで、グリセリン９．０６質量部を加え、さらに、９０℃でイソシアネート基を示す２２５０ｃｍ−１の赤外吸収スペクトルが消失するまで反応を行い、ウレタン樹脂（１）を得た。このウレタン樹脂（１）の重量平均分子量（Ｍｗ）は、１７，０００であった。
【００７３】
（合成例２：ウレタン樹脂（２）の合成）
撹拌機、ガス導入管、コンデンサー及び温度計を備えた１リットルのフラスコに、ポリメチレンポリフェニルポリイソシアネート（ＢＡＳＦ  ＩＮＯＡＣ  ポリウレタン株式会社製「ルプラネート  Ｍ−２０Ｓ」１３６．０５質量部、２，６−ジ−ｔ−ブチル−４−メチルフェノール０．９９質量部、ハイドロキノンモノメチルエーテル０．１０質量部、２−エチルヘキサン酸亜鉛０．０４質量部を加え、４０℃に昇温し、ｎ−ブタノール５８．６質量部を１時間にわたって滴下した。滴下後、８０℃で５時間反応させた。次いで、トリメチロールプロパン１３．２質量部を加え、さらに、９０℃でイソシアネート基を示す２２５０ｃｍ−１の赤外吸収スペクトルが消失するまで反応させ、ウレタン樹脂（２）を得た。このウレタン樹脂（２）の重量平均分子量（Ｍｗ）は、１４，０００であった。
【００７４】
得られたウレタン樹脂（１）、及び（２）の組成を表１に示す。
【００７５】
【表１】
2020023614.tif 000002
【００７６】
（実施例１：活性エネルギー線硬化性オフセット墨インキ（１）の調整）
合成例１で得たウレタン樹脂（１）を１００℃下で、樹脂比率４０％になるようにジペンタエリスリトールヘキサアクリレート（ＭＩＷＯＮ社製「ＭＩＲＡＭＥＲ  Ｍ６００」）で希釈し、ワニスを作製した。続いて、当該ワニス５質量部、ジペンタエリスリトールヘキサアクリレート（ＭＩＷＯＮ社製「ＭＩＲＡＭＥＲ  Ｍ６００」）６５質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１）を得た。作製したインキの２５℃におけるインキ粘度は５Ｐａ．ｓであった。
【００７７】
（実施例２：活性エネルギー線硬化性オフセット墨インキ（２）の調整）
実施例１と同じワニスを使用し、ワニス３５質量部、ジペンタエリスリトールヘキサアクリレート（ＭＩＷＯＮ社製「ＭＩＲＡＭＥＲ  Ｍ６００」）３５質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（２）を得た。作製したインキの２５℃におけるインキ粘度は５０Ｐａ．ｓであった。
【００７８】
（実施例３−４：活性エネルギー線硬化性オフセット墨インキ（３−４）の調整）
実施例１、２から、ウレタン樹脂（１）をウレタン樹脂（２）に置換した以外は同様に作製した。
【００７９】
（実施例５：活性エネルギー線硬化性オフセット墨インキ（５）の調整）
１００℃下で、Ｖａｒｉｐｌｕｓ  ＡＰ（Ｅｖｏｎｉｋ社製）を樹脂比率４０％になるようにジペンタエリスリトールヘキサアクリレート（ＭＩＷＯＮ社製「ＭＩＲＡＭＥＲ  Ｍ６００」）で希釈し、ワニスを作製した。続いて、当該ワニス１５質量部、ジペンタエリスリトールヘキサアクリレート（ＭＩＷＯＮ社製「ＭＩＲＡＭＥＲ  Ｍ６００」）６０質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１０質量部加え、ミキサー（単軸ディゾルバー）を用いて撹拌した後、配合物を３本ロールミルで練肉し、活性エネルギー線硬化性オフセットインキ（５）を得た。作製したインキの２５℃におけるインキ粘度は５Ｐａ．ｓであった。
【００８０】
（実施例６：活性エネルギー線硬化性オフセット墨インキ（６）の調整）
実施例５と同じワニスを使用し、ワニス４０質量部、ジペンタエリスリトールヘキサアクリレート（ＭＩＷＯＮ社製「ＭＩＲＡＭＥＲ  Ｍ６００」）３０質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（６）を得た。作製したインキの２５℃におけるインキ粘度は５０Ｐａ．ｓであった。
【００８１】
（実施例７−８：活性エネルギー線硬化性オフセット墨インキ（７−８）の調整）
実施例５、６から、Ｖａｒｉｐｌｕｓ  ＡＰ（Ｅｖｏｎｉｋ社製）をＬａｒｏｐａｌ  Ａ８１（ＢＡＳＦ社製）に置換した以外は同様に作製した。
【００８２】
（実施例９：活性エネルギー線硬化性オフセット墨インキ（９）の調整）
ＰＥ２１０：ビスフェノールＡ型エポキシアクリレート（ＭＩＷＯＮ社製）１５質量部、ジペンタエリスリトールヘキサアクリレート（ＭＩＷＯＮ社製「ＭＩＲＡＭＥＲ  Ｍ６００」）６０質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１０質量部加え、ミキサー（単軸ディゾルバー）を用いて撹拌した後、配合物を３本ロールミルで練肉し、活性エネルギー線硬化性オフセットインキ（９）を得た。作製したインキの２５℃におけるインキ粘度は５Ｐａ．ｓであった。
【００８３】
（実施例１０：活性エネルギー線硬化性オフセット墨インキ（１０）の調整）
ＰＥ２１０：ビスフェノールＡ型エポキシアクリレート（ＭＩＷＯＮ社製）４０質量部、ジペンタエリスリトールヘキサアクリレート（ＭＩＷＯＮ社製「ＭＩＲＡＭＥＲ  Ｍ６００」）３０質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１０）を得た。作製したインキの２５℃におけるインキ粘度は５０Ｐａ．ｓであった。
【００８４】
（実施例１１−１２：活性エネルギー線硬化性オフセット墨インキ（１１−１２）の調整）
実施例９、１０から、ＰＥ２１０：ビスフェノールＡ型エポキシアクリレート（ＭＩＷＯＮ社製）をＥｂｅｃｒｙｌ４３６：塩素化ポリエステル対トリメチロールプロパントリアクリレート（ＴＭＰＴＡ）が質量比で６：４の混合物、（ダイセル・オルネクス製）に置換した以外は同様に作製した。
【００８５】
（実施例１３−１４：活性エネルギー線硬化性オフセット墨インキ（１３−１４）の調整）
実施例９、１０から、ＰＥ２１０：ビスフェノールＡ型エポキシアクリレート（ＭＩＷＯＮ社製）をＥｂｅｃｒｙｌ２２０：芳香族ウレタンアクリレート（ダイセル・オルネクス製）に置換した以外は同様に作製した。
【００８６】
（実施例１５：活性エネルギー線硬化性オフセット墨インキ（１５）の調整）
１００℃下で、ＤＡＰ  Ａ：ジアリルフタレート樹脂（大阪ソーダ社製）を樹脂比率４０％になるようにトリメチロールプロパンエチレンオキサイド（以下ＥＯと略す）変性トリアクリレート（ＴＭＰ（ＥＯ）３ＴＡ）Ｍｉｒａｍｅｒ  Ｍ３１３０（ＭＩＷＯＮ社製）で希釈し、ワニスを作製した。続いて、当該ワニス１５質量部、トリメチロールプロパンＥＯ変性トリアクリレート（ＴＭＰ（ＥＯ）３ＴＡ）Ｍｉｒａｍｅｒ  Ｍ３１３０（ＭＩＷＯＮ社製）５５質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１５）を得た。作製したインキの２５℃におけるインキ粘度は５Ｐａ．ｓであった。
【００８７】
（実施例１６：活性エネルギー線硬化性オフセット墨インキ（１６）の調整）
実施例１５と同じワニスを使用し、ワニス３１質量部、トリメチロールプロパンＥＯ変性トリアクリレート（ＴＭＰ（ＥＯ）３ＴＡ）Ｍｉｒａｍｅｒ  Ｍ３１３０（ＭＩＷＯＮ社製）３９質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１６）を得た。作製したインキの２５℃におけるインキ粘度は５０Ｐａ．ｓであった。
【００８８】
（実施例１７：活性エネルギー線硬化性オフセット墨インキ（１７）の調整）
１００℃下で、ＩＳＯ  ＤＡＰ：ジアリルフタレート樹脂（大阪ソーダ社製）を樹脂比率４０％になるようにトリメチロールプロパンＥＯ変性トリアクリレート（ＴＭＰ（ＥＯ）３ＴＡ）Ｍｉｒａｍｅｒ  Ｍ３１３０（ＭＩＷＯＮ社製）で希釈し、ワニスを作製した。続いて、当該ワニス２０質量部、トリメチロールプロパンＥＯ変性トリアクリレート（ＴＭＰ（ＥＯ）３ＴＡ）Ｍｉｒａｍｅｒ  Ｍ３１３０（ＭＩＷＯＮ社製）５０質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１７）を得た。作製したインキの２５℃におけるインキ粘度は５Ｐａ．ｓであった。
【００８９】
（実施例１８：活性エネルギー線硬化性オフセット墨インキ（１８）の調整）
実施例１７と同じワニスを使用し、ワニス３６質量部、トリメチロールプロパンＥＯ変性トリアクリレート（ＴＭＰ（ＥＯ）３ＴＡ）Ｍｉｒａｍｅｒ  Ｍ３１３０（ＭＩＷＯＮ社製）３４質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１８）を得た。作製したインキの２５℃におけるインキ粘度は５０Ｐａ．ｓであった。
【００９０】
（実施例１９：活性エネルギー線硬化性オフセット墨インキ（１９）の調整）
１００℃下で、ＤＡＰ  Ａ：ジアリルフタレート樹脂（大阪ソーダ社製）を樹脂比率４０％になるようにジプロピレングリコールジアクリレート（ＤＰＧＤＡ）Ｍｉｒａｍｅｒ  Ｍ２２２（ＭＩＷＯＮ社製）で希釈し、ワニスを作製した。続いて、当該ワニス２７質量部、ジプロピレングリコールジアクリレート（ＤＰＧＤＡ）Ｍｉｒａｍｅｒ  Ｍ２２２（ＭＩＷＯＮ社製）４３質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（１９）を得た。作製したインキの２５℃におけるインキ粘度は５Ｐａ．ｓであった。
【００９１】
（実施例２０：活性エネルギー線硬化性オフセット墨インキ（２０）の調整）
実施例１９と同じワニスを使用し、ワニス３９質量部、ジプロピレングリコールジアクリレート（ＤＰＧＤＡ）Ｍｉｒａｍｅｒ  Ｍ２２２（ＭＩＷＯＮ社製）３４質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（２０）を得た。作製したインキの２５℃におけるインキ粘度は５０Ｐａ．ｓであった。
【００９２】
（実施例２１−２６：活性エネルギー線硬化性オフセット墨インキ（２１−２６）の調整）
実施例１，２に対して、体質顔料（Ｃ）を炭酸カルシウム、炭酸マグネシウム、タルクを各々５質量部、墨顔料Ｒａｖｅｎ１０６０Ｕｌｔｒａ（ビルラ社製）と置換したものを作製した。
【００９３】
（比較例１：活性エネルギー線硬化性オフセット墨インキ（Ｈ１）の調整）
１００℃下で、ＤＡＰ  Ａ：ジアリルフタレート樹脂（大阪ソーダ社製）を樹脂比率４０％になるようにジペンタエリスリトールヘキサアクリレート（ＭＩＷＯＮ社製「ＭＩＲＡＭＥＲ  Ｍ６００」）で希釈し、ワニスを作製した。続いて、当該ワニス１０質量部、ジペンタエリスリトールヘキサアクリレート（ＭＩＷＯＮ社製「ＭＩＲＡＭＥＲ  Ｍ６００」）８５質量部を６０℃で３時間混合して、活性エネルギー線硬化性インキ組成物）を得た後、墨顔料Ｒａｖｅｎ１０６０Ｕｌｔｒａ（ビルラ社製）を５質量部加え、ミキサー（単軸ディゾルバー）を用いて撹拌した後、配合物を３本ロールミルで練肉し、活性エネルギー線硬化性オフセットインキ（Ｈ１）を得た。作製したインキの２５℃におけるインキ粘度は５Ｐａ．ｓであった。
【００９４】
（比較例２：活性エネルギー線硬化性オフセット墨インキ（Ｈ２）の調整）
比較例１と同じワニスを使用し、ワニス３０質量部、ジペンタエリスリトールヘキサアクリレート（ＭＩＷＯＮ社製「ＭＩＲＡＭＥＲ  Ｍ６００」）５５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（Ｈ２）を得た。作製したインキの２５℃におけるインキ粘度は５０Ｐａ．ｓであった。
【００９５】
（比較例３：活性エネルギー線硬化性オフセット墨インキ（Ｈ３）の調整）
比較例１と同じワニスを使用し、ワニス５質量部、ジペンタエリスリトールヘキサアクリレート（ＭＩＷＯＮ社製「ＭＩＲＡＭＥＲ  Ｍ６００」）７５質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を５質量部加え、ミキサー（単軸ディゾルバー）を用いて撹拌した後、配合物を３本ロールミルで練肉し、活性エネルギー線硬化性オフセットインキ（Ｈ３）を得た。作製したインキの２５℃におけるインキ粘度は５Ｐａ．ｓであった。
【００９６】
（比較例４：活性エネルギー線硬化性オフセット墨インキ（Ｈ４）の調整）
比較例１と同じワニスを使用し、ワニス２５質量部、ジペンタエリスリトールヘキサアクリレート（ＭＩＷＯＮ社製「ＭＩＲＡＭＥＲ  Ｍ６００」）４５質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を５質量部加え、ミキサー（単軸ディゾルバー）を用いて撹拌した後、配合物を３本ロールミルで練肉し、活性エネルギー線硬化性オフセットインキ（Ｈ４）を得た。作製したインキの２５℃におけるインキ粘度は５０Ｐａ．ｓであった。
【００９７】
（比較例５−８：活性エネルギー線硬化性オフセット墨インキ（Ｈ５−８）の調整）
実施例３、４から、光開始剤α−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を、比較例５，６では、２，４，６−トリメチルベンゾイルジフェニルフォスフィンオキサイド（ＩＧＭ社製「Ｏｍｎｉｒａｄ  ＴＰＯ」）１０質量部、４，４’−ビスジエチルアミノベンゾフェノン（Ｏｍｎｉｒａｄ ＥＭＫＩＧＭ製）５質量部に、比較例７，８では、α−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）７質量部、α−アミノアルキルフェノン系開始剤、２−ベンジル−２−ジメチルアミノ−１−（４−モルフォリノフェニル）−ブタノン−１（ＩＧＭ社製「Ｏｍｎｉｒａｄ  ３６９」）３質量部、４，４’−ビスジエチルアミノベンゾフェノン（Ｏｍｎｉｒａｄ ＥＭＫＩＧＭ製）５質量部に置換した以外は同様に作製した。
【００９８】
（比較例９：活性エネルギー線硬化性オフセット墨インキ（Ｈ９）の調整）
１００℃下で、ＩＳＯ  ＤＡＰ：ジアリルフタレート樹脂、（大阪ソーダ社製）を樹脂比率４０％になるようにジペンタエリスリトールヘキサアクリレート（ＭＩＷＯＮ社製「ＭＩＲＡＭＥＲ  Ｍ６００」）で希釈し、ワニスを作製した。続いて、当該ワニス８質量部、ジペンタエリスリトールヘキサアクリレート（ＭＩＷＯＮ社製「ＭＩＲＡＭＥＲ  Ｍ６００」）７２質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を５質量部加え、ミキサー（単軸ディゾルバー）を用いて撹拌した後、配合物を３本ロールミルで練肉し、活性エネルギー線硬化性オフセットインキ（Ｈ９）を得た。作製したインキの２５℃におけるインキ粘度は５Ｐａ．ｓであった。
【００９９】
（比較例１０：活性エネルギー線硬化性オフセット墨インキ（Ｈ１０）の調整）
比較例９と同じワニスを使用し、ワニス２８質量部、ジペンタエリスリトールヘキサアクリレート（ＭＩＷＯＮ社製「ＭＩＲＡＭＥＲ  Ｍ６００」）４２質量部、光重合開始剤としてα−アミノアルキルフェノン系開始剤、２−メチル−１−[４−（メチルチオ）フェニル]−２−モルフォリノプロパン−１−オン（ＩＧＭ社製「Ｏｍｎｉｒａｄ  ９０７」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（Ｈ１０）を得た。作製したインキの２５℃におけるインキ粘度は５０Ｐａ．ｓであった。
【０１００】
（比較例１１：活性エネルギー線硬化性オフセット墨インキ（Ｈ１１）の調整）
１００℃下で、ＩＳＯ  ＤＡＰ：ジアリルフタレート樹脂、（大阪ソーダ社製）を樹脂比率４０％になるようにジトリメチロールプロパンテトラアクリレート（ＤＴＭＰＴＡ）Ｍｉｒａｍｅｒ  Ｍ４１０（ＭＩＷＯＮ社製）で希釈し、ワニスを作製した。続いて、当該ワニス５質量部、ジトリメチロールプロパンテトラアクリレート（ＤＴＭＰＴＡ）Ｍｉｒａｍｅｒ  Ｍ４１０（ＭＩＷＯＮ社製）６５質量部、光重合開始剤として２，４，６−トリメチルベンゾイルジフェニルフォスフィンオキサイド（ＩＧＭ社製「Ｏｍｎｉｒａｄ  ＴＰＯ」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（Ｈ１１）を得た。作製したインキの２５℃におけるインキ粘度は５Ｐａ．ｓであった。
【０１０１】
（比較例１２：活性エネルギー線硬化性オフセット墨インキ（Ｈ１２）の調整）
比較例１１と同じワニスを使用し、ワニス３０質量部、ジトリメチロールプロパンテトラアクリレート（ＤＴＭＰＴＡ）Ｍｉｒａｍｅｒ  Ｍ４１０（ＭＩＷＯＮ社製）４０質量部、光重合開始剤として２，４，６−トリメチルベンゾイルジフェニルフォスフィンオキサイド（ＩＧＭ社製「Ｏｍｎｉｒａｄ  ＴＰＯ」）１０質量部、４，４’−ビスジエチルアミノベンゾフェノン（Ｏｍｎｉｒａｄ ＥＭＫＩＧＭ製）５質量部を６０℃で３時間混合して、活性エネルギー線硬化性インキ組成物）を得た後、墨顔料Ｒａｖｅｎ１０６０Ｕｌｔｒａ（ビルラ社製）を１５質量部加え、ミキサー（単軸ディゾルバー）を用いて撹拌した後、配合物を３本ロールミルで練肉し、活性エネルギー線硬化性オフセットインキ（Ｈ１０）を得た。作製したインキの２５℃におけるインキ粘度は５０Ｐａ．ｓであった。
【０１０２】
（比較例１３〜２０：活性エネルギー線硬化性オフセット墨インキ（Ｈ１３）〜（Ｈ２０）の調整）
各種バインダー、（メタ）アクリレートモノマー、及び光重合開始剤を、表６、７に示した配合にて比較例１３，１４と同様の方法にて作製した上で、「インキ練肉機であるロールミルおよびロール上に乗せた活性エネルギー線硬化性オフセットインキの表面温度が３２℃、或いは３８℃になるように温度調整した例」、「温度２５℃における粘度を５〜５０パスカル秒（Ｐａ．ｓ．）の範囲外である、３パスカル秒（Ｐａ．ｓ．）、或いは５５パスカル秒（Ｐａ．ｓ．）で調整した例」を用意した。
【０１０３】
前記実施例１〜２６、及び比較例１〜２０で得られた活性エネルギー線硬化性オフセット墨インキを用いて、下記の評価を行った。
【０１０４】
［評価項目１：練肉機による粉噴き］
機械的安定性は、下記の方法により、ロール上に粉噴きが見られた時点の圧力を測定することにより評価した。具体的には、ビューラー社製３本ロール（ＳＤＹ−２００：ロールの直径１５０ｍｍ、幅２００ｍｍ）を加温し、ロール上の活性エネルギー線硬化性オフセットインキの温度が非接触温度計で３５℃になっていることを確認した上で、２５℃におけるベースインキの粘度が５〜５０Ｐａ．ｓの範囲にある実施例および比較例に示した各紫外線硬化性オフセットインキインキをフィーダーロールとミドルロールの間に乗せ、２本のロールの間のクリアランスをゼロにして、フィーダーロールを速度３７ｒｍｐ、ミドルロールを１１０ｒｐｍ、圧力１．４ＭＰaで回転させた後、２分ごとに０．２ＭＰaずつ段階的に圧力を上げていき、ロール上に僅かでも重合による粉噴きが目視で確認できた時点の圧力を記録した。尚、前記重合による粉噴きは、ロール加圧後の残渣物を含む活性エネルギー線硬化性オフセットインキ５０ｇをテトラヒドロフラン（ＴＨＦ）溶媒１００ｇに溶解させ、２５μｍのフィルターを通過させた際にフィルター上に残った残渣物の量から、同様にして得たロール加圧前の活性エネルギー線硬化性オフセットインキの残渣物の質量を差し引いた値が、５ｍｇ以上である場合を基準に、「粉すなわち重合物が発生した」と判断した。また上記機械的安定性としては、該不溶物である重合物の発生をロール上目視で確認することができた場合は例外なく５ｍｇ以上の残渣物が発生していたことから、粉噴きの発生は目視で判断した。
尚、フィーダーロールとミドルロールの間の圧力は機械機構上４ＭＰa以上に設定できない事から、４ＭＰaにおいて粉噴きが発生しないものが最も機械的安定性に優れる。
【０１０５】
［評価項目２：印刷機による粉噴き］
印刷機上での粉噴きについては、小森コーポレーション社製リスロンＧ４０を用いて、インキ壷と壷ローラーの間のクリアランスを２−３μｍに調整した後、インキキーを全体的にゼロにして、ローラー温度を３２℃に設定し１週間壷を回転させ、壷に残った粉の量を次の５段階評価にて目視で確認した。
（評価基準） 
５：全く粉噴きせず。
４：若干の粉噴きが見られる。
３：粉噴きは見られるが、印刷可能なレベルである。
２：多くの粉噴きが見られる。
１：著しく粉噴きが見られる。
【０１０６】
［評価項目３：インキ硬化性］
ＲＩテスター（ＩＨＩ製）使用して、活性エネルギー線硬化性オフセットインキ０．１２５ｍｌを王子製紙社製ＯＫトップコートプラス（５７．５ｋｇ、Ａ判）上に所定濃度になるように展色した。次いで、紫外線照射装置としてアイグラフィックス社製水冷メタルハライドランプ（出力１６０Ｗ／ｃｍ、１灯使用）を毎分１２０ｍで紫外線硬化させ、硬化後の紙面をＯＫトップコートプラスで擦り、擦った紙と印刷面の双方を下記の５段階にて目視で確認して硬化性を評価した。
（評価基準）
５：擦った紙および印刷物共に全く擦れない。
４：擦った紙にはわずかに着色するが、印刷物は擦れていない。
３：擦った紙は着色しており、印刷物も擦れているが、品質上印刷可能である。
２：擦った紙の着色が強く、印刷物も大きく擦れている。
１：硬化性不足で印刷物の表面からインキが剥げる。
【０１０７】
[評価項目４：ミスチング]
東洋精機製インコメーター上に１．３５ｍｌの活性エネルギー線硬化性オフセットインキを塗布し、機械下部及び後方部にそれぞれ王子製紙社製ＯＫトップコートプラス（５７．５ｋｇ、Ａ判）を設置し、１２００ｒｐｍで３分間回転させた。その後、設置した紙上に飛んだインキの量からミスチングを下記の５段階にて目視評価した。
（評価基準）
５：まったく飛んでいない。  
４：飛んではいるが、少ない。 
３：飛んではいるが、品質上印刷可能である。 
２：飛んでいる量が多い
１：著しく飛んでいる
【０１０８】
以下に、活性エネルギー線硬化性オフセット墨インキの各配合、粘度、及び評価結果を示す。
【０１０９】
【表２】
2020023614.tif 000003
【０１１０】
【表３】
2020023614.tif 000004
【０１１１】
【表４】
2020023614.tif 000005
【０１１２】
【表５】
2020023614.tif 000006
【０１１３】
【表６】
2020023614.tif 000007
【０１１４】
【表７】
2020023614.tif 000008
表２〜７の数値は質量％である。各表に示す諸原料及び略を以下に示す。
・Ｒａｖｅｎ  １０６０Ｕｌｔｒａ：ビルラ社製カーボンブラック
・Ｏｍｎｉｒａｄ  ９０７：α−アミノアルキルフェノン系開始剤、２−メチル−１−[４−（メチルチオ）フェニル]−２−モルフォリノプロパン−１−オン、ＩＧＭ社製
・ＯｍｎｉｒａｄＴＰＯ：２，４，６−トリメチルベンゾイルジフェニルフォスフィンオキサイド、数平均分子量４１８．５、ＩＧＭ社製
・Ｏｍｎｉｒａｄ３６９：α−アミノアルキルフェノン系開始剤、２−ベンジル−２−ジメチルアミノ−１−（４−モルフォリノフェニル）−ブタノン−１、ＩＧＭ社製
・ＯｍｎｉｒａｄＥＭＫ：４，４’-ビス(ジエチルアミノ)ベンゾフェノン、数平均分子量３２４．５、ＩＧＭ社製
・ＤＡＰ  Ａ：ジアリルフタレート樹脂、平均重量分子量５．５万：（株）大阪ソーダ社製
・ＩＳＯ  ＤＡＰ：ジアリルフタレート樹脂、平均重量分子量５万：（株）大阪ソーダ社製
・Ｖａｒｉｐｌｕｓ  ＡＰ：ケトンアルデヒド樹脂、Ｅｖｏｎｉｋ社製
・Ｌａｒｏｐａｌ  Ａ８１：尿素アルデヒド樹脂、ＢＡＳＦ社製
・ＰＥ２１０：ビスフェノールＡ型エポキシアクリレート、ＭＩＷＯＮ社製
・Ｅｂｅｃｒｙｌ４３６：塩素化ポリエステル対トリメチロールプロパントリアクリレート（ＴＭＰＴＡ）が質量比で６：４の混合物、平均重量分子量５０００、ダイセル・オルネクス（株）製
・Ｅｂｅｃｒｙｌ２２０：芳香族ウレタンアクリレート、平均重量分子量１０００、ダイセル・オルネクス（株）製
・Ｍｉｒａｍｅｒ  Ｍ６００：ジペンタエリスリトールヘキサアクリレート、ジペンタエリスリトールペンタアクリレート混合物（ＤＰＨＡ）、ＭＩＷＯＮ社製
・Ｍｉｒａｍｅｒ  Ｍ４１０：ジトリメチロールプロパンテトラアクリレート（ＤＴＭＰＴＡ）、ＭＩＷＯＮ社製
・Ｍｉｒａｍｅｒ  Ｍ３１３０：トリメチロールプロパンＥＯ変性トリアクリレート（ＴＭＰ（ＥＯ）３ＴＡ）、ＭＩＷＯＮ社製
・Ｍｉｒａｍｅｒ  Ｍ２２２：ジプロピレングリコールジアクリレート（ＤＰＧＤＡ）
【０１１５】
実施例では、練肉機のロール上に粉噴きが発生し始めるロール間の圧力が、比較例に比べて高く、印刷機での粉噴きのし難さ、インキ硬化性、ミスチングを兼備する結果となった。これに対し、比較例では、粉噴き、インキ硬化性、ミスチングの何れかが欠如する結果となった。
尚、比較例１６、比較例１８はインキの粘度が極端に固く、十分な練肉が困難なため評価不能であった。
【産業上の利用可能性】
【０１１６】
本発明の活性エネルギー線硬化性オフセット印刷インキ、及び該インキで印刷された印刷物は、食品・飲料・サニタリー・コスメ・おもちゃ・機器・医薬品等の紙器パッケージ用途や、書籍・チラシ・ポスター・カタログ・カード・ダイレクトメール・パンフレット・ＣＤジャケット・シールラベル等の商業印刷用途に幅広く展開され得る。